(57)【要約】【課題】中わたが薄地や低目付であっても、保温性や防寒効果も兼ね備えた生地であって、中わた接着に伴う型崩れや風合い低下をなくした、積層布帛を提供する。【解決手段】本発明の積層布帛は、シート状に形成された中わた部材と、予めホットメルト樹脂がドット状に付与された布帛基布とが、ホットメルト樹脂が付与された側の面を中わた部材と対向させて接着された積層布帛であって、ホットメルト樹脂で形成された樹脂ドットの数が、７５〜１９０ドット／ｃｍ2であり、そして中わた部材と接着された後における前記樹脂ドットの高さが、７０〜１２０μｍであることを特徴とする。【選択図】図１
2018065385.tif 000002
【特許請求の範囲】
【請求項１】
シート状に形成された中わた部材と、
予めホットメルト樹脂が布帛全面にドット状に付与された布帛基布とが、該ホットメルト樹脂が付与された側の面と、該中わた部材とを対向させて接着された積層布帛であって、
前記ホットメルト樹脂で形成された樹脂ドットの数が、７５〜１９０ドット／ｃｍ2であり、そして前記中わた部材と接着された後における前記樹脂ドットの高さが、７０〜１２０μｍであることを特徴とする積層布帛。
【請求項２】
前記中わた部材の繊維素材が、キュプラ・アンモニウム・レーヨン、ビスコース・レーヨン、ポリエステル、ポリトリメチレンテレフタレート、ナイロン、綿、アクリル、および毛からなる群から選ばれる一種以上を含む、請求項１に記載の積層布帛。
【請求項３】
前記中わた部材において、繊維素材の単糸繊度が０．３〜８．０ｄｔｘであり、繊維長が２０〜６０ｍｍである、請求項１または２に記載の積層布帛。
【請求項４】
前記布帛基布の繊維素材が、キュプラ・アンモニウム・レーヨン、ビスコース・レーヨン、ポリエステル、ポリトリメチレンテレフタレート、ナイロン、綿、アクリル、および毛からなる群から選ばれる一種以上を含む、請求項１〜３のいずれか一項に記載の積層布帛。
【請求項５】
以下の工程：
中わた部材をシート状に形成する工程、
布帛基布上にホットメルト樹脂をドット状に付与する工程、および
前記中わた部材と前記布帛基布とを、該ホットメルト樹脂が付与された側の面を、該中わた部材と対向させて接着する工程、を備え、
前記ホットメルト樹脂からなる樹脂ドットの数が、７５〜１９０ドット／ｃｍ2であり、そして前記中わた部材と接着された後における該樹脂ドットの高さが、７０〜１２０μｍであることを特徴とする積層布帛の製造方法。
【発明の詳細な説明】
【技術分野】
【０００１】
本発明は、生地に貼り合せて用いる中入れ中わた服資材に関する。さらに詳しくは、シート状のわたを使って、保温性や防寒効果も兼ね備えた積層布帛であって、洗濯後のわたの偏りや、その表地や裏地表面へのわた繊維の吹き出しがなく、風合いをはじめ、嵩高性などの品位、品質を維持できる積層布帛に関する。
【背景技術】
【０００２】
従来から、冬の寒冷時期には身体の保温性を得る為に、上下衣服には、例えば、表地と裏地などの間に、羽毛や中入れわた（中わた）といった保温材などを使用することにより、外気と内衣や肌との間に空気層を有する断熱構造とした衣類を使用している。
このように衣服に保型性を持たせる目的で使用されるもの、例えば、羽毛の場合には、高密度で織製された生地を袋状に縫い合せ、その中に羽毛を充填した通称ダウンパックを使用したり、表地を高密度にして、袋状に縫製したものに羽毛を充填したりする方法が用いられている。
【０００３】
また、中わたの積層方法に関しては、シート状の中わたをそのまま表地と裏地に挟んだ状態で縫い合せるキルト生地の方法や、例えば特許文献１に記されているように、中わたに予め一般にホットメルト樹脂と呼ばれる熱可塑性樹脂をスプレーにて散布したものを表地などに張り合わせる方法が採られている。
また、特許文献２では、ライナー素材として、裏地用布帛と、繊維相互の接合点または絡合点が点固定されている不織布シート状物と、をキルティング縫着するか、若しくは点固定する方法として、高周波融着、若しくは接着樹脂によって接着するなど、所謂、ピンソニック加工、若しくはそれに近い形態で接着加工を施す方法が取られている。更に、この様な構造体にできる空間部分に同じ不織布や中わたを充填させる方法や、不織布シート状物は、表面の摩擦力を小さくすることで、層境界面が相互に滑動することが重要であるとして開示されている。
【０００４】
近年では、アウターの薄地化、軽量化など、カジュアル化が求められ、更には、家庭洗濯可能なアウターの必要性も出てきている。この場合、上述したような従来の方法では、生地が厚くなり、風合いが硬く、重たくなったり、経時的な中わたの偏りによる型崩れが発生したりする。また、キルト加工のように、中わたを縫い合わせることにより、デザインの多様性が損なわれてしまう。
【０００５】
特許文献１のホットメルト樹脂をスプレー散布した中わたと表地とを接着する中わたでは、中わたの繊維同士までが接着されてしまい、シート状中わたの嵩高性がそこなわれたり、厚みが不均一となったりする。さらに、風合いが大きく低下することや、凹凸感があるカジュアル系の表地の場合などは、わたの接着性が著しく低下するなど、数々の問題を抱えていた。
【０００６】
また、特許文献２の裏地用布帛と、繊維相互の接合点または絡合点が点固定されている不織布シート状物と、をキルティング縫着するか若しくは点固定する方法として、高周波融着、若しくは接着樹脂によって接着するなど、所謂、ピンソニック加工などを施したライナー素材では、キルティング同様、デザイン性を損ねたり、不織布シート状物そのものや、その中に充填された同不織布シート状物、または中間わたが動き易くなることで、積層体表面への繊維吹き出しや洗濯後のわたの偏りや着用時も含めた、布帛へのわた繊維の吹き出し現象を充分に解消できるものではなかった。
【先行技術文献】
【特許文献】
【０００７】
【特許文献１】特許第５２２４８４２号公報
【特許文献２】特開昭６０−２３１８０８号公報
【発明の概要】
【発明が解決しようとする課題】
【０００８】
本発明は、上述のような従来の問題点を解決するために考案されたものであり、本発明の目的は、中わたが薄地や低目付であっても、保温性や防寒効果も兼ね備えた生地であって、中わた接着に伴う型崩れや風合い低下をなくし、更に、洗濯後のわたの偏りやわた繊維の吹き出し現象がなく、高い耐久性積層布帛を提供することを目的とする。
【課題を解決するための手段】
【０００９】
本発明者らは、鋭意研究を重ねた結果、布帛基布に予め、布帛全面にホットメルト樹脂をドット状に付与しておき、該布帛基布と、シート状に形成された中わた部材とを積層接着することで、わたの機能や接着性の保持に効果があることに想到し、本発明を完成させるに至った。更には、その樹脂ドットの数、接着された後の樹脂ドットの高さ、樹脂量を規定することで、保温性や防寒効果も兼ねた生地であって、中わた接着に伴う型崩れや風合い低下をなくし、更に、洗濯後のわたの偏りやわた繊維の吹き出し現象がなく、高い耐久性積層布帛の服資材である積層布帛を実現できる。
すなわち、本発明は以下のとおりである。
［１］
シート状に形成された中わた部材と、予めホットメルト樹脂が布帛全面にドット状に付与された布帛基布とが、該ホットメルト樹脂が付与された側の面と、該中わた部材とを対向させて接着された積層布帛であって、前記ホットメルト樹脂で形成された樹脂ドットの数が、７５〜１９０ドット／ｃｍ2であり、そして前記中わた部材と接着された後における前記樹脂ドットの高さが、７０〜１２０μｍであることを特徴とする積層布帛。
［２］
前記中わた部材の繊維素材が、キュプラ・アンモニウム・レーヨン、ビスコース・レーヨン、ポリエステル、ポリトリメチレンテレフタレート、ナイロン、綿、アクリル、および毛からなる群から選ばれる一種以上を含む、［１］に記載の積層布帛。
［３］
前記中わた部材において、繊維素材の単糸繊度が０．３〜８．０ｄｔｘであり、繊維長が２０〜１６０ｍｍである、［１］または［２］に記載の積層布帛。
［４］
前記布帛基布の繊維素材が、キュプラ・アンモニウム・レーヨン、ビスコース・レーヨン、ポリエステル、ポリトリメチレンテレフタレート、ナイロン、綿、アクリル、および毛からなる群から選ばれる一種以上を含む、［１］〜［３］のいずれかに記載の積層布帛。
［５］
以下の工程：
中わた部材をシート状に形成する工程、布帛基布上にホットメルト樹脂をドット状に付与する工程、および、前記中わた部材と前記布帛基布とを、該ホットメルト樹脂が付与された側の面を、該中わた部材と対向させて接着する工程、を備え、前記ホットメルト樹脂からなる樹脂ドットの数が、７５〜１９０ドット／ｃｍ2であり、そして前記中わた部材と接着された後における該樹脂ドットの高さが、７０〜１２０μｍであることを特徴とする積層布帛の製造方法。
【発明の効果】
【００１０】
本発明によれば、中わたが薄地や低目付であっても、保温性や防寒効果も兼ね備えた生地であって、中わた接着に伴う型崩れや風合い低下をなくし、更に、洗濯後のわたの偏りやわた繊維の吹き出し現象がなく、高い耐久性積層布帛を提供することができる。
【図面の簡単な説明】
【００１１】
【図１】本発明の積層布帛の一構成例を模式的に示す図。
【図２】本発明の積層布帛を示す写真。
【図３】布帛基布にホットメルト樹脂をドット状に付与するコーティング装置の一例を模式的に示す図。
【図４】図３の彫刻ロール表面の穴を拡大して示す図。
【図５】シート状の中わたと樹脂ドットが予め形成された布帛基布とを積層して貼り合せを行う接着装置の一例を模式的に示す図。
【図６】本発明の布帛基布の接着された後のドットの高さを示す写真。
【発明を実施するための形態】
【００１２】
以下、本発明の積層布帛について具体的に説明する。
図１は、本発明の積層布帛の一構成例を模式的に示す図であり、図２は、積層布帛を拡大した写真である。なお図１では、本発明の積層布帛の構成をわかりやすくするために、一部剥がした状態で図示している。
本発明の積層布帛１は、シート状に形成された中わた部材２と、予めホットメルト樹脂がドット状に付与された布帛基布３とが、該ホットメルト樹脂が付与された側の面を、該中わた部材２と対向させて接着された積層布帛であって、ホットメルト樹脂で形成された樹脂ドット４の数が、７５〜１９０ドット／ｃｍ2であり、そして中わた部材２と接着された後における前記樹脂ドット４の高さが、７０〜１２０μｍであることを特徴とする。
【００１３】
シート状の中わた部材２の製造方法は、一般的に、原綿から作られる、ケミカルボンド法（浸漬法やスプレー法）、サーマルボンド法、ニードルパンチ法、水流交絡法などで形成されたシート状のわた部材であればどれも問題ない。また、中わたの繊維素材としては、特に限定されるものではないが、例えば、キュプラ・アンモニウム・レーヨン、ビスコース・レーヨン、ポリエステル、ポリトリメチレンテレフタレート、ナイロン、綿、アクリル、毛から選ばれる一種以上を含む。
また、繊維素材の単糸繊度が、０．３〜８．０ｄｔｘであり、繊維長が、２０〜６０ｍｍであることが好ましい。これにより、本発明でいう風合いや保温性に優れた中わたが得られる。
中わた部材２の厚みとしては、特に限定されるものではないが、例えば３〜２０ｍｍであることが好ましい。中わたの嵩高性に関しては、単糸繊度違いのものを組み合わせたり、糸のクリンプ率の違うものなどを組み合すことで任意の嵩高性を設定することができるし、保温性を向上させるために、中わた部材の空気層を緻密にして、厚みを増すことでその効果が得られる。
【００１４】
その繊維素材としては、特に限定されるものではないが、例えば、キュプラ・アンモニウム・レーヨン、ビスコース・レーヨン、ポリエステル、ポリトリメチレンテレフタレート、ナイロン、綿、アクリル、毛から選ばれる一種以上を含んで構成される。
【００１５】
また、本発明でいう布帛基布３とは、特に限定されるものではなく、編物、織物、不織布のいずれも使用可能であるが、本発明において、接着された後の樹脂ドット４の高さをより均一にすること、および、後のコーティングの精度を考慮すると、布帛基布３としては、凹凸の少ない平滑性を有する織物を使用した場合がより効果的であり、糸条もフィラメントの方がより好ましい。また例えば、布帛基布３の組織に関して、一般的には、平織が最も良好であり、次に、綾織、朱子織が良好である。更には、形成する経糸、緯糸の単糸繊度が小さく、平組織の布帛がより好ましい。
布帛基布３の厚みとしては、特に限定されるものではないが、例えば０．０５〜２．５ｍｍであることが好ましい。
【００１６】
なお、樹脂のドット加工、所謂コーティング加工に関しては、一般的に凹凸感のない生地が最も良好である。また例えば、組織的に凹凸感があっても、シレー加工など、表面を平滑にする加工方法を加味しても問題ない。
また、わた繊維の吹き出しを抑えようとするならば、布帛設計として、出来れば、布帛上、均一に空隙が存在して空気が偏って抜けない布帛であり、その通気度（JIS  L1096  8−27  通気性‐1  フラジール形法）を１０ｃｃ／ｃｍ２・秒 以下にすることがより望ましい。
【００１７】
布帛基布３には、予めホットメルト樹脂がドット状に付与されている。樹脂ドット４の配列としては特に限定されるものではなく、規則的でもランダムであっても構わない。
但し、規則的なものは、一般的に謂われる樹脂モワレが発生し易い。
ホットメルト樹脂は特に限定されるものではなく、ポリアミド樹脂、ポリエステル樹脂、ポリウレタン樹脂など、現在、汎用化されているホットメルト樹脂を用いることができる。
【００１８】
また、ホットメルト樹脂の布帛基布３への付与方法としては、特に限定されるものではなく、例えばパウダー散布方式、パウダードット方式、ペーストドット方式、ダブルドット方式等を用いることができるが、中でも彫刻ロールを使用したパウダードット方式がより好ましい。
なお、現在、汎用タイプのダブルドット方式では、樹脂の付与工程が、ペーストドットとパウダー散布との２工程であるのに加えて、余分なパウダー状ホットメルト樹脂を取り除く工程が必要であり、製造工程が複雑となるほか、ダブルドット方式では、本発明のドットの接着された後のドットの高さをコントロールすることは、技術的にも難しいことから、特に、パウダードット方式を採用するのがより好ましい。
【００１９】
図３は、パウダードット方式により、布帛基布３に樹脂ドット４を付着させるコーティング装置１０の一例を模式的に示す図である。
プレスロール（彫刻ロール）１１は、例えば鉄からなる円柱状の芯部１１ａと、その表面に銅めっき層１１ｂと硬質クロム層１１ｃが順に形成されており、図４に拡大して示すように、この表面メッキ層には、目的に応じた形状や深さ、単位面積当たりの数が彫り込まれた穴（窪み）１２が形成されている。穴１２にはホットメルト樹脂粉末４ａが充填されており、この粉末はホッパー１３の先端にあるドクター１３ａから穴に移されたものであるが、プレスロール１１が、加熱したスチールロール１４によって熱せられた布帛基布３の上に押し当てられると、基布表面に転写、熔着、凝集作用が起こり、このため粉末４ａは穴１２から布帛基布３に移る。この凝集作用に加えて、引き続き赤外線加熱等をして点状に並んだそれぞれの粉塊の粒子を焼結させて基布に定着させ、冷却することにより、樹脂ドット４が予め付与された布帛基布３が得られる。
【００２０】
また、図５は、上記のようにして、予めホットメルト樹脂がドット状に付与された布帛基布３と、シート状に形成された中わた部材２とを接着する接着装置の一例を模式的に示す図である。
この接着装置２０は、温度コントロール可能なヒートロール２１と、ゴム製のプレスロール２２と、冷却シリンダー２３と、複数の搬送ロール２４を備える。別々の供給ロール（図示略）からそれぞれ送り出された、シート状の中わた部材２と、樹脂ドット４が予め形成された布帛基布３とを積層し、ヒートロールとプレスロールとの間を通すことでプレス接着する。その後続いて、冷却シリンダーの外周に沿って走らせることで連続的に冷却する、このように、シート状の中わた部材２と、コーティングされた布帛基布３とを同時に供給して貼り合せを行うことにより、本発明の積層布帛１が得られる。
【００２１】
そして特に本発明の積層布帛１において、樹脂ドット４の数に関しては、７５〜１９０ドット／ｃｍ2であり、好ましくは、１０５〜１５９ドット／ｃｍ2、より好ましくは、１２２〜１５０ドット／ｃｍ2である。７５ドット／ｃｍ2以下では、中わたとの接着点の間隔が大きくなることから、洗濯後の中わたの偏りの発生や布帛面へのドット当り、更には、中わた吹き出しが発生し易いなど品位を損なう。また、１９０ドット／ｃｍ2以上では、シート状中わた部材２との接着性が向上するが、風合い低下やわたの嵩高性が損なわれて好ましくない。
布帛面へのドット当りに関しては、布帛の目付、生地厚さに大きく関係されるが、本発明では、布帛の目付が、８０〜１５０ｇ／ｍ2であることが最も好ましい。
【００２２】
シート状中わた部材２と接着された後において、樹脂ドット４の高さに関しては、７０〜１２０μｍである。７０μｍ以下では、シート状中わた部材２との接着性が低下し、また、１２０μｍ以上では、シート状中わたの風合いが低下し好ましくない。
なお、予めホットメルト樹脂を布帛基布３にドット状に付与する工程では、シート状中わた部材２と接着される前の樹脂ドット４の高さを、１００〜２００μｍとすることが好ましい。更に、１２０〜１７０μｍにすることがより好ましい。
【００２３】
この接着される前の樹脂ドット４の高さやホットメルト樹脂の樹脂量は、彫刻ロールの穴の大きさや深さ、形状の穴設計・仕様にて、事前に把握でき、任意にコントロールできるものである。
更には、本発明の主要件である、中わた部材２と接着された後の樹脂ドット４の高さのコントロール方法については、例えば、ドット加工する彫刻ロールの穴の設計・仕様を調整する方法や、ホットメルト樹脂の中わた部材２と接着した後に、熱ロールにて樹脂ドット４を潰す方法などが挙げられる。
なお、パウダードット方式に使用する、彫刻ロールの仕様に関しては、ドットの穴口径と接着された後のドットの高さにて設計されているが、このドットの穴設計にて、中わた部材２と接着された後の樹脂ドット４の高さをコントロールすることも問題ない。
【００２４】
また、布帛基布３上に付与されるホットメルト樹脂量に関しては、５〜１５ｇ／ｍ2であることが好ましい。樹脂量が５ｇ／ｍ2以下では、シート状中わたとの接着性が低下してしまう。一方、樹脂量が１５ｇ／ｍ2以上では、シート状中わたの風合いが損なわれてしまうため好ましくない。樹脂量は、好ましくは、７〜１２ｇ／ｍ2であり、より好ましくは、７〜９ｇ／ｍ2である。
このホットメルト樹脂量は、樹脂ドット４の大きさと、樹脂ドット４の密度との組み合わせによって決定され、彫刻ロールの穴の設計・仕様によって事前に把握できるものであり、これらを適宜調整することによってコントロールされる。
【００２５】
以上説明してきたように、本発明では、布帛基布３に予め、ホットメルト樹脂をドット状に配列させておくことで、例えば、表地の凹凸感に左右されず、わたの機能や接着性を十分なものとすることができる。更には、その樹脂ドット４の数、接着された後の樹脂ドット４の高さ、樹脂量を適切な範囲とすることで、保温性や防寒効果も兼ねた生地であって、中わた接着に伴う型崩れや風合い低下をなくすことができ、良好な風合いを有するものとなる。
【００２６】
このような積層布帛１は、
以下の工程：
中わた部材２をシート状に形成する工程、
布帛基布３上にホットメルト樹脂をドット状に付与する工程、および
前記中わた部材２と前記布帛基布３とを、該ホットメルト樹脂が付与された側の面を、該中わた部材２と対向させて接着する工程、を備えた製造方法によって製造される。
このとき、前記ホットメルト樹脂からなる樹脂ドット４の数が、７５〜１９０ドット／ｃｍ2となり、そして前記中わた部材と接着された後における該樹脂ドットの高さが、７０〜１２０μｍとなるように、製造条件が、適宜調整される。
【実施例】
【００２７】
以下、本発明の効果を確認するために行った実験例（実施例および比較例）について説明する。なお、以下の実施例では、具体的な材料名や数値等を挙げて説明しているが、本発明はこれらに限定されるものではないことは言うまでもない。
【００２８】
下記、裏地用布帛規格、および中わた規格にて、ドット数、およびコーティング加工後の樹脂ドットの高さの実験を行った。
［布帛規格‐１］
素材：キュプラアンモニウムレーヨン１００％
繊度：経糸５５ｄｔ、緯糸８４ｄｔ、
密度：経４７．２本／ｃｍ、緯３５本／ｃｍ
組織：平織
布帛幅：１２２ｃｍ
【００２９】
［中わた規格‐１］
キュプラアンモニウムレーヨン繊維（繊度：１．３ｄ、繊維長：５１ｍｍ）とポリエステル繊維（繊度：３．０ｄ、繊維長：５１ｍｍ）とを、それぞれ３０：７０の比率で混紡した。その後、カーディング等の工程を経て、ケミカルボンド  スプレー法にて、平均目付け３０ｇ／ｍ2で、１２２cm幅のシート状に形成された中わた部材を得た。
【００３０】
（実験例１）
７５ドット／ｃｍ2にて、コーティング加工後の樹脂ドットの高さが、５３、６８、１０４、１２１、１４７μｍになるように、布帛基布に熱可塑性ホットメルト樹脂（エムスケミー社製、Ｄ１５４１Ａ）を、図３に示すような装置を用いて、パウダードット方式のコーティングを行い、予めホットメルト樹脂がドット状に付与された布帛基布を得た。
【００３１】
樹脂ドットの形成にはロール径φが２４０ｍｍの彫刻ロールを用いた。樹脂ドットに対応する穴は、半円弧状であり（図４参照）、そのドット数、径、深さおよび数は、後掲する表１に示すように変更した。穴の修正は、ロール表面の銅メッキ部を再度塗りなおして、作製することができる。
【００３２】
次に、シート状中わた部材と布帛基布との接着には、図１に示すように、温度コントロール可能なヒートローラーとゴム製のプレスローラーにて、プレス接着した後、連続的に冷却する工程を備えた接着機を用いて（図５参照）、シート状の中わたと、コーティングされた布帛基布を同時に供給して貼り合せを行い、目的の積層布帛を得た。
接着の主な加工条件
速度：１２〜１３ｍ／分
ローラープレス圧：０．３ ＭＰa
ヒートローラー温度：１８０℃
【００３３】
（実験例２）
実験例１と同様にして、１４０ドット／ｃｍ2にて、コーティング加工後の樹脂ドットの高さが、６０、８０、１２０、１４０、１７０、μｍになるように、布帛基布に熱可塑性ホットメルト樹脂（エムスケミー社製、Ｄ１５４１Ａ）をパウダードット方式のコーティングを行い、予めホットメルト樹脂がドット状に付与された布帛基布を得た。
この布帛基布とシート状中わたとを実験例１と同様にして貼り合わせ、積層布帛を得た。
【００３４】
（実験例３）
実験例１と同様にして、１９０ドット／ｃｍ2にて、コーティング加工後の樹脂ドットの高さが、５３、６８、１０４、１２１、１４７μｍになるように、布帛基布に熱可塑性ホットメルト樹脂（エムスケミー社製、Ｄ１５４１Ａ）をパウダードット方式のコーティングを行い、予めホットメルト樹脂がドット状に付与された布帛基布を得た。
この布帛基布とシート状中わたとを実験例１と同様にして貼り合わせ、積層布帛を得た。
【００３５】
（実験例４）
実験例１と同様にして、４５ドット／ｃｍ2にて、コーティング加工後の樹脂ドットの高さが、５３、６８、１０４、１２１、１４７μｍになるように、布帛基布に熱可塑性ホットメルト樹脂（エムスケミー社製、Ｄ１５４１Ａ）をパウダードット方式のコーティングを行い、予めホットメルト樹脂がドット状に付与された布帛基布を得た。
この布帛基布とシート状中わたとを実験例１と同様にして貼り合わせ、積層布帛を得た。
【００３６】
（実験例５）
実験例１と同様にして、２４８ドット／ｃｍ2にて、コーティング加工後の樹脂ドットの高さが、５３、６８、１０４、１２１、１４７μｍになるように、布帛基布に熱可塑性ホットメルト樹脂（エムスケミー社製、Ｄ１５４１Ａ）をパウダードット方式のコーティングを行い、予めホットメルト樹脂がドット状に付与された布帛基布を得た。
この布帛基布とシート状中わたとを実験例１と同様にして貼り合わせ、積層布帛を得た。
【００３７】
上記各実験例において、一例として、樹脂ドット数（Ｐ）と、彫刻ロールの穴の形状、との関係を、表１にまとめて示す。
【００３８】
【表１】
2018065385.tif 000003
【００３９】
以上のようにして作製された各実験例の積層布帛について、樹脂ドットの高さ、および樹脂量を、以下のようにして測定した。
（１）接着された後の樹脂ドットの高さ（Ｈ）の測定方法は、接着された中わたと布帛基布とを剥がし、布帛基布の上にあるドットの高さを、(株)キーエンス社製  デジタルマイクロスコープＶＨＸ−２０００を用いて、画像処理することにより測定する（図６参照）。
なお、その高さ（Ｈ）は、ランダムに選んだドット１０個の高さの算術平均値にて求める。
【００４０】
（２）ホットメルトの樹脂量（Ｍ）については、ホットメルト樹脂が塗布された布帛基布と元の布帛基布の目付差である。
その測定方法は、布帛基布、およびホットメルト樹脂が塗布された布帛基布に対して、それぞれ１０ｃｍ角のサンプルを幅方向に均等に１０か所を採取し、その目付差の算術平均値を測定した。
【００４１】
また、各実験例の積層布帛について、嵩高性、接着性、および風合いを、以下のようにして評価を行った。
（３）嵩高性の評価方法としては、(株)キーエンス社製  デジタルマイクロスコープＶＨＸ−２０００を用い、画像処理にて、シートわたの厚みを測定することで得られる、元のシートわたの厚み（Ｄ）が布帛基布に接着された後、その厚み（ｄ）のへたり率を、次式：
接着に伴うへたり性（Ｇ）＝接着前後の厚み変化（Ｄ−ｄ）／Ｄ×１００（％）
として、算出する。へたり率（Ｇ）が小さいほど嵩高性があり、そのへたり率が、２０％以上を良好（○）、２０〜４０％をやや良好（△）、４０％以上を不可（×）として評価した。
【００４２】
（４）接着性の評価方法としては、一般的には、接着されたシートわたと布帛基布の剥離強度を測ることにあるが、このような測定方法では、シートわたが破壊され、真の接着力を測ることは不可能である。従って、この接着性の評価方法を次の方法にて代用評価した。
得られた積層布帛を水洗い洗濯（ＪＩＳ  Ｌ１０９６  ８−６４  Ｇ法）、平干し風乾し、その前後のわたの剥がれ状態の程度を官能評価した。
○：剥がれなし良好、△：やや剥がれがある、×：剥がれが著しい
【００４３】
（５）風合いは、布帛へのドットの当りや基布の方から触った時のソフト感を官能評価し、〇、△、×の三段階で評価した。
【００４４】
（６）わたの吹き出し評価方法としては、「綿ぬけ試験方法と判定基準」ＩＣＩピリングテスト機を用いるバイリーン法にて評価した。この評価方法によると、判定基準は、１〜５級あり、１〜２級を×、３級を△、４〜５級を○として評価し、３級以上を合格基準とした。
【００４５】
嵩高性についての評価結果を表２に、接着性についての評価結果を表３に、および風合いについての評価結果を表４に、わたの吹き出しについての評価結果を表５にそれぞれ示す。また、これらをまとめた総合評価結果を表６に示す。なお、表６中の○は、本発明の効果範囲であり、極めて課題解決効果が高いことを示す。
【００４６】
【表２】
2018065385.tif 000004
【００４７】
【表３】
2018065385.tif 000005
【００４８】
【表４】
2018065385.tif 000006
【００４９】
【表５】
2018065385.tif 000007
【００５０】
【表６】
2018065385.tif 000008
【００５１】
次に、表地用布帛、および中わたの規格を下記の如く、変更して、上記、実験例１〜５と同様なドット条件、ドットの接着された後の樹脂ドット高さの条件にて、実験例６〜１０を行なった。
［布帛規格―２］
素材：６６ナイロン  １００％
繊度：経糸４４ｄｔ、緯糸４４ｄｔ、
密度：経５４本／ｃｍ、緯３７．４本／ｃｍ
組織：平織
布帛幅：１５２ｃｍ
【００５２】
［中わた規格−２］
ポリエステル繊維単一素材、繊度、繊維長違いを下記比率にて混繊し、ケミカルボンド  スプレー法にて、平均目付け９０ｇ／ｍ2で、１５０cm幅のシート状に形成された中わた部材を得た。
繊度：１．０ｄ、繊維長：５１ｍｍ  混紡率：４０％
繊度：１．５ｄ、繊維長：６４ｍｍ  混紡率：４０％
繊度：２．０ｄ、繊維長：６４ｍｍ  混紡率：２０％
【００５３】
嵩高性についての評価結果を表７に、接着性についての評価結果を表８に、および風合いについての評価結果を表９に、わたの吹き出しについての評価結果を表１０にそれぞれ示す。また、これらをまとめた総合評価結果を表１１に示す。なお、表１１中の○は、本発明の効果範囲であり、極めて課題解決効果が高いことを示す。
【００５４】
【表７】
2018065385.tif 000009
【００５５】
【表８】
2018065385.tif 000010
【００５６】
【表９】
2018065385.tif 000011
【００５７】
【表１０】
2018065385.tif 000012
【００５８】
【表１１】
2018065385.tif 000013
【００５９】
嵩高性については、表２、表７から明らかなように、樹脂ドット数が、１９０ドット／ｃｍ2を超える場合、あるいは、樹脂ドットの高さが１４７μｍを超える場合、へたりが大きくなってしまうことがわかる。
接着性については、表３、表８から明らかなように、樹脂ドット数（Ｐ）が、７５ドット／ｃｍ2より少ない場合、あるいは、樹脂ドットの高さが５３μｍより小さい場合、十分な接着性が得られていないことがわかる。
【００６０】
また、風合いについては、表４、表９から明らかなように、樹脂ドット数（Ｐ）が、１９０ドット／ｃｍ2を超える場合、あるいは、樹脂ドットの高さが１４７μｍを超える場合、風合いが低下してしまっていることがわかる。
わたの吹き出しについては、表５、表１１から明らかなように、樹脂ドット数（Ｐ）が、１９０ドット／ｃｍ2未満の場合、あるいは、樹脂ドットの高さが６８μｍ未満の場合、わたの吹き出しが見られることがわかる。
【００６１】
これらの総合評価として、表６、表１１から明らかなように、樹脂ドット数（Ｐ）が、７５〜１９０ドット／ｃｍ2であり、接着された後のドットの高さ（Ｈ）が、６８〜１２１μｍである場合に、へたりにくく（嵩高く）、十分な接着性を有し、良好な風合いを有し、繊維の吹き出しもない積層布帛となることがわかる。
【００６２】
以上の結果から、シート状に形成された中わた部材と、予めホットメルト樹脂がドット状に配列された布帛基布とが接着された積層布帛において、樹脂ドット数（Ｐ）を７５〜１９０ドット／ｃｍ2とし、接着後のドットの高さ（Ｈ）を７０〜１２０μｍとすることにより、十分な接着性を有しつつ、中わたを接着しても良好な風合いを有し、さらに、わた繊維の吹き出しもないことが確認された。
【００６３】
以上、本発明の実施の形態について説明してきたが、本発明はこれに限定されるものではなく、発明の趣旨を逸脱しない範囲で適宜変更可能である。
【産業上の利用可能性】
【００６４】
本発明による積層布帛を用いることで、保温性や防寒効果も兼ね備え、中わたを接着しても良好な風合いを有するものとなり、各種衣類の布帛として広く利用することができる。
【符号の説明】
【００６５】
１    積層布帛
２    中わた部材
３    布帛基布
４    樹脂ドット
【図１】
2018065385.tif 000014
【図２】
2018065385.tif 000015
【図３】
2018065385.tif 000016
【図４】
2018065385.tif 000017
【図５】
2018065385.tif 000018
【図６】
2018065385.tif 000019